(57)【特許請求の範囲】
【請求項１】
アルミナセメントを結合剤とするＡｌ２  Ｏ３  −ＳｉＯ２  質低セメントキャスタブルに、カイヤナイトを１〜３ｗｔ％とアンダリュサイト２〜６ｗｔ％を配合し、両者の配合量の合計を３ｗｔ％以上としたことを特徴とするキャスタブル耐火物。
【請求項２】
カイヤナイトとアンダリュサイトの配合比を重量比で１：１〜１：２としたことを特徴とする請求項１に記載のキャスタブル耐火物。
【請求項３】
カイヤナイトの粒径を０．１〜１．０ｍｍ、アンダリュサイトの粒径を１〜５ｍｍとしたことを特徴とする請求項１又は２に記載のキャスタブル耐火物。
【請求項４】
浸漬ランス用のキャスタブル耐火物として用いられることを特徴とする請求項１〜３のいずれか１項に記載のキャスタブル耐火物。
【発明の詳細な説明】
【０００１】
【発明の属する技術分野】
この発明は、キャスタブル耐火物に関し、特に、浸漬ランスに適用するのに最適なキャスタブル耐火物に関するものである。
【０００２】
【従来の技術】
浸漬ランスは、鋼製のランスパイプの外周をキャスタブル耐火物で被覆したものである。
【０００３】
浸漬ランスは、溶銑や溶鋼の脱硫、脱燐、温度調整等の処理工程で、溶融金属中に浸漬され、不活性ガスや各種処理剤の吹き込みに使用される。浸漬ランスは無予熱で使用され、約１３００〜１７５０℃の溶融金属に対し、浸漬と引上げが繰り返される。
【０００４】
このため、外周部のキャスタブル耐火物は、急熱・急冷の熱衝撃を繰り返し受ける。さらに、ガス吹き込みによる溶融金属の撹拌に伴う機械的応力や処理剤からの化学的侵食も受ける。
【０００５】
このような熱衝撃や侵食による損傷を防止するため、従来、浸漬ランス用キャスタブル耐火物としては、高アルミナ質の低セメント高強度キャスタブルが用いられている。これは、アルミナセメントを結合剤とし、シリカフラワー（ヒューズドシリカ）や仮焼アルミナ等の超微粉を配合して低水分で流動性を付与し、凝集による強度の発現を図ったキャスタブル耐火物である。
【０００６】
【発明が解決しようとする課題】
従来の浸漬ランス用キャスタブル耐火物では、アルミナセメントに含まれるＣａＯが高温下においてゲーレナイト（２ＣａＯ・Ａｌ２  Ｏ３  ・ＳｉＯ２  ）等の低融点化合物を生成する。この低融点化合物は、液相を生成して組成の焼結を促進させ、急熱・急冷に起因した熱応力に対する緩和能力を急速に低下させる。このため、熱応力や機械的応力により亀裂が発生し易くなり、浸漬ランスの寿命が著しく低下する。
【０００７】
また、シリカフラワーや仮焼アルミナ等の超微粉は、高温下において、アルミナセメントやＦｅ２  Ｏ３  、Ｎａ２  Ｏ、Ｋ２  Ｏ、ＭｇＯ等の不純物と反応して液相を生成し、ＣａＯと同様に組織の焼結を促進させる。このため、前述のように、亀裂が発生し易くなり、浸漬ランスの寿命がさらに低下してしまう。
【０００８】
このような過焼結を防止するため、浸漬ランス用のキャスタブルにアンダリュサイトを添加する手法が知られている。
【０００９】
アンダリュサイトは、１５００℃での熱膨張率が１．５％と大きいため、昇温・降温により膨張・収縮を繰り返すと、組織にマイクロクラックを発生させ、これによって過焼結を防止する。
【００１０】
しかしながら、アンダリュサイトを添加すると耐食性が低下することから、その添加量は必要最低限に抑えざるを得なかった。このため、従来は耐食性と耐スポーリング性を兼備したキャスタブル耐火物を得ることが難しかった。
【００１１】
このような従来技術の問題点に鑑み、本発明は、耐食性を低下させることなく、耐スポーリング性を向上させ、浸漬用ランスの耐用寿命を大幅に向上することができる浸漬ランス用キャスタブル耐火物を提供することを目的としている。
【００１２】
【課題を解決するための手段】
本願発明は、アルミナセメントを結合剤とするＡｌ２  Ｏ３  −ＳｉＯ２  質低セメントキャスタブルに、カイヤナイトを１〜３ｗｔ％とアンダリュサイト２〜６ｗｔ％を配合し、両者の配合量の合計を３ｗｔ％以上としたことを特徴とするキャスタブル耐火物を要旨としている。
【００１３】
【発明の実施の形態】
本発明のキャスタブル耐火物は、アルミナセメントを結合剤とするＡｌ２  Ｏ３  −ＳｉＯ２  質低セメントキャスタブルに、カイヤナイトを１〜３ｗｔ％とアンダリュサイト２〜６ｗｔ％を配合し、両者の配合量の合計を３ｗｔ％以上としたものである。
【００１４】
カイヤナイトを１〜３ｗｔ％配合することにより、アンダリュサイトの配合量を２〜６ｗｔ％に抑えて、耐食性の低下を抑制すると共に、過焼結を防止することができる。
【００１５】
カイヤナイトとアンダリュサイトの配合量の合計を３ｗｔ％以上とするのは、３ｗｔ％未満では過焼結の抑制効果が認められず、耐スポーリング性を向上できないからである。
【００１６】
カイヤナイトとアンダリュサイトは熱膨張特性が異なるため、例えば浸漬用ランスの熱履歴に対して、異なる作用を行うものと考えられる。
【００１７】
すなわち、浸漬用ランスの初期の熱履歴に対しては、アンダリュサイトより大きな熱膨張率を示すカイヤナイトが関与してマイクロクラックを発生させる。また、その後の熱履歴に対しては、アンダリュサイトの膨張・収縮がマイクロクラックを進展させ、組織の過焼結を抑制するものと考えられる。
【００１８】
カイヤナイトの重量比１に対し、アンダリュサイトの重量比は１〜２とすることが好ましい。
【００１９】
また、カイヤナイトの粒径は０．１〜１．０ｍｍ、アンダリュサイトの粒径は１〜５ｍｍとすることが好ましい。
【００２０】
このように、粒径が０．１〜１．０ｍｍのカイヤナイトと、粒径が１〜５ｍｍのアンダリュサイトを組み合わせ、両者の配合量を重量比で１：（１〜２）とすることにより、耐火物の過焼結を確実に抑制でき、しかも、アンダリュサイトの配合量をアンダリュサイト単体で過焼結を抑制する場合の約１／２の配合量に抑えることができるので、耐食性を低下させることなく耐スポーリング性を確実に向上することが可能となる。
【００２１】
カイヤナイトの粒径を０．１〜１．０ｍｍとしたのは、０．１ｍｍ未満ではマイクロクラック発生の効果が十分でなく、１．０ｍｍを超えるとマイクロクラックではなく大きな亀裂が発生し易くなるからである。
【００２２】
アンダリュサイトの粒径を１〜５ｍｍとしたのは、１ｍｍ未満ではマイクロクラック発生効果より、耐食性の低下が著しくなり、５ｍｍを超えると大きな亀裂が発生し易くなるからである。
【００２３】
カイヤナイトとアンダリュサイトの重量比が１：１〜１：２から外れると、次のような不具合が生じる。例えば、重量比が２：１の場合には、浸漬用ランスに大きな亀裂が発生し易く、耐スポーリング性向上の効果が十分に得られない恐れがある。逆に、重量比が１：３の場合には、アンダリュサイトの添加量低減の効果が少なくなり、耐食性の低下が懸念される。
【００２４】
本発明のキャスタブル耐火物は、浸漬ランス用のキャスタブル耐火物として用いるのに最適である。
【００２５】
【実施例】
実施例１〜５
表１に示す粒径及び配合量でカイヤナイトとアンダリュサイトを配合して、実施例１〜５のキャスタブル耐火物を製造した。
【００２６】
各々のキャスタブル耐火物を、直径３４ｍｍの鋼管ランスパイプの外周に、直径１３０ｍｍ、長さ３００ｍｍにわたって被覆し、模擬の浸漬ランス供試体を得た。
【００２７】
各供試体のランスパイプ（鋼管）に４ｋｇ／ｃｍ２  の圧力で空気を供給しながら、１４００℃に加熱した電気炉中に１５分間挿入した。しかる後、電気炉から取り出し、空気の供給を停止して、大気中で３０分間冷却した。以上の熱サイクルを２０回繰り返し、各供試体に熱衝撃を加えた。
【００２８】
試験後に、供試体を切断し、亀裂の発生状況を目視にて観察した。
【００２９】
また、各供試体に侵食試験を行い、溶損指数を求めた。侵食試験は、４０×４０×１６０ｍｍの供試体を、約１６５０℃で溶解されたＳＳ４００中に、１時間浸漬して行った。その後、供試体を切断し、溶損量（溶損された面積）を測定した。
【００３０】
比較例１〜７
同様に、表２に示す粒径及び配合量でカイヤナイトとアンダリュサイトを配合して、比較例１〜７のキャスタブル耐火物を製造した。そして、実施例１〜５と同様にして、スポーリング試験と侵食試験を行った。
【００３１】
比較例７、８はアンダリュサイトのみを配合した従来品である。
【００３２】
各試験結果は、比較例８（アンダリュサイトを１５ｗｔ％配合）の亀裂の発生状況及び溶損量を基準にして評価した。
【００３３】
すなわち、スポーリング試験では、比較例７の亀裂発生状況を○とし、この基準より良好なものは◎、やや悪いものには△、悪いものは×で評価した。また、溶損試験では、比較例８の溶損指数を１００とし、これより数字が大きければ耐食性が大きいことを表すようにした。
【００３４】
表１及び表２から明らかなように、比較例では耐スポーリング性を向上すると耐食性が劣化したが、実施例１〜５では耐食性を低下させずに耐スポーリング性を向上することができた。
【００３５】
【発明の効果】
本発明のキャスタブル耐火物によれば、アンダリュサイトの配合量をアンダリュサイト単独で過焼結を抑制した場合の約１／２に抑えることができ、これにより耐食性を低下させることなく、耐スポーリング性を向上できる。それゆえ、本発明のキャスタブル耐火物を浸漬ランスに適用すれば、浸漬ランスの耐用を大幅に向上することが可能である。
【００３６】
なお、本発明は前述の実施例に限定されない。本発明のカイヤナイトとアンダリュサイトの添加比及び添加量は、耐スポーリング性向上のためにアンダリュサイトを添加する浸漬ランス用以外のキャスタブル耐火物にも応用可能である。
【表１】
0003606352.tif 000002
【表２】
0003606352.tif 000003